Brevet FR3040240A1 (20170224)
REVENDICATIONS1. Procédé de réalisation d'une pile à combustible comprenant les étapes successives suivantes : - fournir un substrat comprenant : o au moins un assemblage membrane électrode (1), formé d'une membrane électrolytique disposée entre une première électrode et une seconde électrode, o un premier collecteur de courant (2) disposé sur la première électrode, - déposer une solution de fluoropolymère sur le premier collecteur de courant (2), - faire évaporer le solvant de la solution, de manière à former une couche mince poreuse en fluoropolymère (3).\n<CLM>\1\tProcédé selon la revendication 1, caractérisé en ce que le fluoropolymère est choisi parmi le polytétrafluoroéthylène, l'éthylène propylène fluoré, l'éthylène tétrafluoroéthylène et le perfluoroalkoxy.\n<CLM>\1\tProcédé selon l'une des revendications 1 et 2, caractérisé en ce que la solution de fluoropolymère est déposée par sérigraphie, par jet d'encre ou par spray.\n<CLM>\1\tProcédé selon l'une quelconque des revendications précédentes, 25 caractérisé en ce que le dépôt est réalisé à une température inférieure à 130°C.\n<CLM>\1\tProcédé selon l'une quelconque des revendications précédentes, caractérisé en ce que la solution de fluoropolymère a une concentration massique comprise entre 10% et 60%, et préférentiellement, entre 20% et 40%. 30 3040240 17\n<CLM>\1\tProcédé selon l'une quelconque des revendications précédentes, caractérisé en ce que des charges hydrophiles sont ajoutées à la solution de fluoropolymère. 5\n<CLM>\1\tProcédé selon l'une quelconque des revendications précédentes, caractérisé en ce que les pores de la couche mince poreuse en fluoropolymère (3) présentent des dimensions allant de 100nm à 1pm.\n<CLM>\1\tProcédé selon l'une quelconque des revendications précédentes, - 10 caractérisé en ce que la couche mince poreuse en fluoropolymère (3) est formée de particules de fluoropolymère ayant un diamètre allant de 150nm à 350nm.\n<CLM>\1\tProcédé selon la revendication précédente, caractérisé en ce que les 15 particules sont reliées entre elles par des fils de fluoropolymère ayant une longueur allant de 1pm à lOpm.\n<CLM>\1\tProcédé selon la revendication 9, caractérisé en ce que les fils de fluoropolymère présentent un diamètre inférieur à 100nm. 20\n<CLM>\1\tProcédé selon l'une quelconque des revendications précédentes, caractérisé en ce que le premier collecteur de courant (2) comporte au moins une zone poreuse (2b).\n<CLM>\1\tProcédé selon l'une quelconque des revendications précédentes, caractérisé en ce que plusieurs couches minces de fluoropolymère sont formées sur le premier collecteur de courant (2).\n<CLM>\1\tProcédé selon l'une quelconque des revendications précédentes, 30 caractérisé en ce que la première électrode est une cathode et en ce que la pile à combustible est une pile à combustible à membrane échangeuse de proton. 3040240 18\n<CLM>\1\tPile à combustible comprenant : - au moins un assemblage membrane-électrode (1), formé d'une membrane électrolytique disposée entre une première électrode et une 5 seconde électrode, un premier collecteur de courant (2) disposé sur la première électrode, - une couche mince poreuse en fluoropolymère (3) recouvrant le premier collecteur de courant (2), ladite couche mince poreuse en fluoropolymère (3) étant formée de particules de fluoropolymère ayant un diamètre allant - 10 de 150nm à 350nm.\n<CLM>\1\tPile selon la revendication 14, caractérisée en ce que le fluoropolymère est choisi parmi le polytétrafluoroéthylène, l'éthylène propylène fluoré, l'éthylène tétrafluoroéthylène et le perfluoroalkoxy. 15\n<CLM>\1\tPile selon l'une des revendications 14 et 15, caractérisée en ce que la couche mince poreuse en fluoropolymère (3) a une épaisseur allant de 0,1pm à 10pm. 20\n<CLM>\1\tPile selon l'une quelconque des revendications 14 à 16, caractérisée en ce que les pores de la couche mince poreuse en fluoropolymère (3) présentent des dimensions allant de 100nm à 1pm.\n<CLM>\1\tPile selon l'une quelconque des revendications 14 à 17, caractérisée en 25 ce que les particules de fluoropolymère de la couche mince poreuse en fluoropolymère (3) sont reliées entre elles par des fils de fluoropolymère ayant une longueur allant de 1pm à 1 OpM\n<CLM>\1\tPile selon l'une quelconque des revendications 14 à 18, caractérisée en 30 ce que la couche mince poreuse en fluoropolymère (3) comporte des charges hydrophiles. 3040240 19\n<CLM>\1\tPile selon l'une quelconque des revendications 14 à 19, caractérisé en ce que le premier collecteur de courant (2) comporte au moins une zone poreuse (2b).\n<CLM>\1\tPile selon l'une quelconque des revendications 14 à 20, caractérisé en ce que la pile comporte un second collecteur de courant (4), disposé sur la seconde électrode, et en ce qu'une mince poreuse en fluoropolymère (5) recouvre le second collecteur de courant (4). 5 _ 10